FR 2760292 A1 19980904 FR 9702494 A 19970303 Procédé de fabrication d'un générateur électrochimique à électrolyte organique ayant une structure unitaire La présente invention concerne un procédé destiné à la fabrication d'un générateur électrochimique à électrolyte organique dont la structure est unitaire, c'est à dire que les différents éléments dont il est constitué sont reliés de manière à former un tout unique. Les générateurs à électrolyte organique, en particulier au lithium, connaissent un développement rapide et de grande ampleur en raison de la forte énergie volumique disponible et de leur longue durée de vie. Leur utilisation est particulièrement appréciée lorsqu'il s'agit d'objet de faible encombrement.15 Les générateurs traditionnels sont composés d'électrodes solides encadrant un séparateur poreux contenant l'électrolyte liquide. En raison des risques de fuite, ces générateurs sont mal adaptés aux équipement portables destinés au grand public.20 Des générateurs comportant un électrolyte rendu solide par immobilisation dans une matrice polymérique ont alors été proposés. Mais au cours du temps le contact électrique entre les différents constituants du générateur se dégrade, notamment s'il se produit un dégagement gazeux. Afin de25 limiter ce phénomène le générateur est maintenu pressé par un conteneur métallique rigide, ce qui augmente le poids du générateur. On a donc cherché à relier les différents constituants du générateur afin que le contact électrique entre eux soit assuré en toutes circonstances.30 Un procédé pour la réalisation d'un générateur électrochimique dont les différentes couches sont liées a été proposé dans le brevet US-5,540,741. Pour constituer une première électrode, on dépose sur un support conducteur une pâte formée d'un matériau électrochimiquement actif et d'une solution de polymère. Après séchage on recouvre l'électrode d'une couche d'une solution d'un copolymère de fluorure de 5 vinylidène et d'hexafluoropropylène (VDF-HFP) et d'un plastifiant pour former le séparateur. On recouvre l'ensemble précédemment réalisé par une deuxième électrode constituée d'une feuille de lithium fabriquée par ailleurs. On effectue une compression à une température d'au moins10 150 C provoquant la fusion complète du copolymère qui conduit à un matériau non-poreux. Le plastifiant est ensuite extrait à l'aide d'un solvant inerte vis à vis du polymère. Lors de son utilisation, le générateur est imprégné par l'électrolyte qui occupe le vide laissé entre les chaînes du15 polymère par le départ du plastifiant. Ce procédé a pour inconvénient d'entrainer de fortes variations dimensionnelles au cours de la fabrication du générateur. Lors de l'extraction il se produit un effondrement de la structure conduisant à un matériau dense.20 En conséquence l'imprégnation par l'électrolyte est lente. L'imprégnation entraîne ensuite le gonflement du copolymère VDF-HFP en présence du solvant de l'électrolyte. Ces variations dimensionnelles provoque des phénomènes de resserrement et de décollement préjudiciables à la25 continuité électrique du générateur obtenu. La présente invention a pour but de proposer un procédé pour la réalisation d'un générateur électrochimique de structure unitaire qui minimise les variations dimensionnelles. L'objet de la présente invention est un procédé de fabrication d'un générateur électrochimique à électrolyte organique comprenant au moins deux électrodes comportant une couche poreuse contenant un matériau électrochimiquement5 actif et un liant, caractérisé par le fait qu'il comprend les étapes suivantes: - on met en solution un polymère dans un solvant, - on étale ladite solution sur un support sous forme d'un film, on immerge ledit film dans un non-solvant volatil miscible avec ledit solvant, - on sèche ledit film pour éliminer ledit non-solvant, - on place ledit film entre une première électrode et une deuxième électrode et à leur contact pour former un couple électrochimique, - on imprègne ledit couple avec ledit électrolyte, - on presse ledit couple en le chauffant à une température inférieure ou égale à la température de début de fusion dudit film de manière à obtenir une fusion incomplète dudit20 polymère, lesdites électrodes devenant indissociables après refroidissement. L'invention présente de nombreux avantages par rapport aux procédés connus. L'imprégnation par l'électrolyte du film de polymère permet d'assurer la conservation de la25 porosité pendant l'étape de collage. Les pores ont une taille moyenne comprise entre 0,l1m et lim. Le volume poreux est important et représente 30% à 95% du volume du film. La température de compression est choisie de telle sorte que la fusion du film polymère reste incomplète et principalement superficielle. L'adhésion du film sur les électrodes survient dès que la surface de collage est suffisamment ramollie. Par conséquent il ne se produit pas de variation dimensionnelle lors du collage et le volume poreux n'est pas sensiblement modifié. En outre dans le cas35 d'une imprégnation par l'électrolyte postérieure au collage, on observerait un gonflement du film ce qui est évité par le procédé selon l'invention. Le film de polymère a une bonne tenue mécanique car le polymère lui-même contient moins de 30% du solvant de l'électrolyte, la majeure partie étant contenue dans sa porosité. Selon un autre mode de mise en oeuvre du procédé de l'invention, on utilise comme support au moins l'une desdites électrodes de la manière suivante:10 - on étale ladite solution sur la surface de ladite couche poreuse de l'une desdites électrodes sous forme d'un film, - on immerge ledit film dans un non- solvant volatil miscible avec ledit solvant, - on sèche ledit film pour éliminer ledit non-solvant, - on imprègne ladite électrode comprenant ledit film avec ledit électrolyte, - on recouvre ladite électrode du côté dudit film avec une électrode imprégnée avec ledit électrolyte pour former un couple électrochimique, - on presse ledit couple en le chauffant à une température inférieure ou égale à la température de début de fusion dudit film de manière à obtenir une fusion incomplète dudit polymère, lesdites électrodes devenant indissociables après refroidissement.25 Selon encore un autre mode de mise en oeuvre du procédé de l'invention, on utilise comme support lesdites deux électrodes de la manière suivante: - on étale ladite solution sur la surface de ladite couche poreuse de chacune desdites électrodes sous forme d'un film, - on immerge chacun desdits films dans un non-solvant volatil miscible avec ledit solvant, - on sèche ledits films pour éliminer ledit non-solvant,- on imprègne lesdites électrodes comprenant lesdits films avec ledit électrolyte, - on accole lesdites électrodes de telle manière que lesdits films soient en contact pour former un couple électrochimique, - on presse ledit couple en le chauffant à une température inférieure ou égale à la température de début de fusion dudit film de manière à obtenir une fusion incomplète dudit polymère, lesdites électrodes devenant indissociables après refroidissement. L'utilisation des électrodes comme support pour l'élaboration du film de polymère permet d'éviter les manipulations ultérieures et donc de déposer des films plus minces. Le procédé est ainsi simplifié et fiabilisé, et le produit obtenu plus performant. Ledit polymère est choisi parmi le polyfluorure de vinylidène, le polychlorure de vinyle, le polyméthylmétacrylate, l'acétate de cellulose, une polysulfone, un polyéther, une polyoléfine, et parmi un alliage du polyfluorure de vinylidène avec un polymère choisi parmi une polysulfone, le polyméthylmétacrylate, le20 polyvinylpyrolidone, un copolymère de polyfluorure de vinylidène et de polytétrafluorure d'éthane, et un copolymère de vinylacétate et de vinylalcool. Parmi ces polymères le polyfluorure de vinylidène (PVDF) est préféré. Le PVDF a l'avantage de présenter un très faible gonflement en présence de solvant ce qui limite les variations dimentionnelles au cours de la fabrication du générateur électrochimique. Ledit solvant est un solvant organique choisi parmi la cyclohexanone, le dichlorométhane, la diméthylacétamide (DMA), la diméthylformamide (DMF), l'hexaméthylphosphoramide (HMPA), la diméthylsulfoxyde (DMSO), le triéthylphosphate (TEP), la N-méthylpyrolidone (NMP) et leurs mélanges. Il est souhaitable que l'interaction entre le polymère et le solvant soit faible. On utilise de préférence un solvant organique dans lequel le polymère se dissout sans difficultés et qui peut être facilement éliminé par chauffage à une température modérée sans risque d'endommager la matière active. Le polymère choisi est mis en solution concentrée dans ce solvant. La concentration en polymère ne doit pas être trop élevée car c'est l'un des paramètres qui conditionne la porosité du film; il est préférable que la solution contienne au moins 50% de solvant. Le polymère en solution est déposé à la surface du support par une méthode connue comme l'immersion, l'enduction, la pulvérisation, etc... Si cette surface présente des irrégularités et une certaine porosité, elles sont comblées par la solution et facilite l'accrochage du film. Selon une première variante, ladite couche poreuse est imprégnée superficiellement d'un agent mouillant avant d'être recouverte dudit film. Cet agent mouillant est par exemple un solvant organique volatil. Selon une deuxième variante, ladite solution d'un polymère dans un solvant contient en outre un agent mouillant dans une proportion inférieure à 10% en poids dudit polymère. Cet agent permet d'améliorer la pénétration et la répartition de l'électrolyte dans le film de polymère. Selon une troisième variante, ladite solution d'un polymère dans un solvant comprend en outre une faible proportion d'un non-solvant, ladite proportion étant insuffisante pour provoquer la précipitation du polymère. La présence d'une faible quantité d'un non-solvant faible favorise l'organisation tridimensionnelle du polymère lors de sa précipitation. 30 On entend par non-solvant, un liquide dans lequel le polymère n'est pas soluble (non-solvant fort) ou bien est très peu soluble (non-solvant faible) à la température d'opération. Dans le cas o le non-solvant choisi est l'eau pure ou en mélange, cette température est comprise entre 5 C35 et 80 C. Ledit non-solvant est choisi parmi l'eau, l'éthanol, l'éthylène glycol, le glycérol, l'acétone, le carbonate de propylène, le dichlorométhane, l'acétate d'éthyle, le butanol, le pentanol, l'acétonitrile et leurs mélanges. Si 5 le non-solvant choisi est l'eau, le procédé selon l'invention a l'avantage de ne pas être polluant pour l'environnement et de faciliter le recyclage des solvants. Le film est mis en contact avec le non-solvant. Le solvant est alors remplacé par le non-solvant avec lequel il est miscible, ce qui provoque la précipitation du polymère. La récupération ultérieure du solvant extrait par le non-solvant est ainsi facilitée. Un film poreux de polymère solide recouvre alors la surface de l'électrode. Il suffit d'évaporer par chauffage modéré le non-solvant et15 éventuellement une partie du solvant résiduel. Ledit électrolyte comprend un sel de lithium dissout dans un solvant organique. Le solvant organique comporte un mélange d'éthers et/ou d'esters, les esters étant choisis parmi les carbonates linéaires, et les carbonates cycliques20 de plus de 4 atomes de carbone, comme par exemple les carbonates de propylène, d'éthylène, de butylène, de diéthyle, de diméthyle, et leurs mélanges. Le sel de lithium choisi parmi le perchlorate de lithium LiClO4, l'hexafluoroarsénate de lithium LiAsF6, l'hexafluorophosphate de lithium LiPF6, le tétrafluoroborate de lithium LiBF4, le trifluorométhanesulfonate de lithium LiCF3SO3, le trifluorométhanesulfonimide de lithium LiN(CF3SO2)2 (LiTFSI), et le trifluorométhanesulfoneméthide de lithium LiC(CF3SO2)3 (LiTFSM)30 De préférence dans le cas o le polymère est le PVDF, on chauffe à une température comprise entre 90 C et 100 C. Le film de polymère coagulé est parfaitement stable jusqu'à une température de 75 C et il fond au delà de 105 C. La fusion ne se produit pas à une valeur précise, mais s'étale35 sur une plage de température. Elle démarre au début de la plage et ne devient complète qu'à la fin de celle-ci. On se placera donc de préférence juste avant ou au début de la plage. Par ailleurs on sait que le PVDF à l'état brut fond au-dessus de 150 C. De préférence, on presse à une pression comprise entre 9,81N/cm2 et 98,1N/cm2. La présente invention a également pour objet un générateur électrochimique réalisé par le procédé selon l'invention, comportant une anode dont ledit matériau électrochimiquement actif est un matériau carboné susceptible d'insérer du lithium dans sa structure choisi parmi le graphite, le coke, le carbone vitreux, le noir de carbone et le charbon actif, et ledit polymère est le polyfluorure de vinylidène. La présente invention a également pour objet un générateur électrochimique réalisé par le procédé selon l'invention, comportant une cathode dont ledit matériau électrochimiquement actif est un oxyde d'un métal de transition choisi parmi l'oxyde de vanadium, les oxydes lithiés de manganèse, nickel et cobalt, et leurs mélanges et20 ledit polymère est le polyfluorure de vinylidène. D'autres caractéristiques et avantages de la présente invention apparaîtront au cours des exemples suivants de réalisation, donnés bien entendu à titre illustratif et non limitatif, et dans le dessin annexé sur lequel:25 - la figure 1 est une vue en coupe schématique d'un générateur de type bouton réalisé par le procédé selon l'invention, - la figure 2 représente le spectre d'impédance du générateur selon l'invention, la partie imaginaire Z" en ohms est donnée en ordonnée, et en abscisse la partie réelle Z' en ohms, - la figure 3 montre l'évolution de la tension du générateur selon l'invention au cours d'un cyclage, la tension U du générateur en volts est donnée en ordonnée, et35 en abscisse le temps t en heures, - la figure 4 montre l'évolution de la capacité d'un générateur selon l'invention au cours du cyclage, la capacité C du générateur en jAh est donnée en ordonnée, et en abscisse le nombre de cycles N. EXEMPLE 1 On réalise par le procédé selon l'invention un générateur électrochimique rechargeable au lithium A de type bouton comme représenté sur la figure 1. L'anode 1 est composée d'une couche poreuse 2 déposée sur un collecteur de cuivre 3. La couche poreuse 2 contient du graphite comme matière électrochimiquement active et un liant qui est le polyfluorure de vinylidène (PVDF). La cathode 4 est composée d'une couche poreuse 5 déposée sur un collecteur d'aluminium 6. La couche poreuse 5 contient un oxyde mixte de nickel et de lithium comme matière électrochimiquement active et un liant qui est le polyfluorure de vinylidène (PVDF). On prépare une solution de polymère contenant 15% en poids de PVDF, 60% en poids de triéthylphosphate (TEP) comme solvant, et 25% en poids de tétrahydrofurane (THF) qui joue le rôle de diluant pour ajuster la viscosité de la solution. On étale cette solution sous forme d'un film sur un support inerte, comme par exemple une feuille d'aluminium, une plaque de verre ou de PTFE, etc...25 On procède à l'évaporation du THF afin d'amorcer l'organisation tridimensionnelle des chaînes polymériques et de faciliter la précipitation du polymère. Le film est plongé dans un non-solvant qui est l'eau, ce qui provoque la précipitation du polymère. On obtient alors une membrane30 poreuse 7 de PVDF qui est séchée à l'air et peut être conservée dans cet état jusqu'à son utilisation. Au moment de l'assemblage du générateur, la membrane poreuse 7 et les électrodes 1, 4 sont séchées sous vide respectivement à 60 C et 120 C puis imprégnées35 d'électrolyte. L'électrolyte se compose d'un solvant, constitué d'un mélange équipondéral de carbonate de propylène (PC) et de carbonate d'éthylène (EC), dans lequel est dissout de l'hexafluoroarsenate de lithium LiAsF6. La cathode 4, la membrane 7 et l'anode 1 sont superposées dans cet ordre et maintenues sous pression à une température de 95 C pendant 10 secondes. L'ensemble obtenu est placé dans une coupelle 8 fermée par un couvercle 9 pour former un générateur 10 de type bouton. On trace le spectre d'impédance 20 du générateur entre 0,1Hz et 65000Hz qui est représenté sur la figure 2 pour une surface d'électrodes de 1,13cm2. On constate que la résistance de polarisation est faible, de l'ordre de 50 /cm2. Le générateur 10 est cyclé à un régime de Ic/20, o Ic correspond au régime permettant de décharger le générateur en une heure. La courbe 30 sur la figure 3 et la courbe 40 sur la figure 4 montre respectivement l'évolution de la tension et de la capacité du générateur durant ce cyclage. EXEMPLE 2 Selon l'invention on fabrique un générateur électrochimique rechargeable au lithium B de type bouton, dont les électrodes sont analogues à celles de l'exemple 1 et contenant le même électrolyte, mais qui est réalisé de manière différente.25 Les électrodes après fabrication sont séchées sous vide à 120 C puis recouverte d'un film de solution contenant % en poids de PVDF, 60% en poids de triéthylphosphate (TEP) comme solvant volatil, et 25% en poids de tétrahydrofurane (THF). Après évaporation du THF, le film est plongé dans de un non-solvant qui est l'eau, ce qui provoque la précipitation du polymère. On obtient alors une membrane poreuse de PVDF qui est séchée à l'air Les électrodes sont accolées par leur face portant le film polymère et maintenues sous pression à une température de 95 C pendant 10 secondes. L'ensemble ainsi obtenu est placé dans une coupelle fermée par un couvercle pour former le générateur B de type bouton. EXEMPLE 3 Selon l'invention on fabrique un générateur électrochimique rechargeable au lithium C de type bouton, dont les électrodes sont analogues à celles de l'exemple 1 et contenant le même électrolyte, mais qui est réalisé de manière différente.10 Les électrodes après fabrication sont séchées sous vide à 120 C puis recouverte d'un film de solution contenant 12,5% en poids de PVDF et 87,5% de TEP. Après égouttage, l'électrode est plongée pendant minutes dans l'eau qui est un non-solvant fort afin de provoquer la précipitation du polymère. L'électrode est ensuite séchée à l'air, d'abord à 35 C puis à 120 C, pour enlever toute trace d'eau. On obtient une couche de PVDF solide d'épaisseur 50gm et de porosité 75%, fortement adhérente.20 Les électrodes sont accolées par leur face portant le film polymère et maintenues sous pression à une température de 95 C pendant 10 secondes. L'ensemble ainsi obtenu est placé dans une coupelle fermée par un couvercle pour former le générateur C de type bouton. EXEMPLE 4 Selon l'invention on fabrique un générateur électrochimique rechargeable au lithium D de type bouton, dont les électrodes sont analogues à celles de l'exemple 1 et contenant le même électrolyte, mais qui est réalisé de30 manière différente. Les électrodes après fabrication sont séchées sous vide à 120 C puis recouverte d'un film de solution de 9,1% en poids de PVDF, de 54,5% de NMP et de 36,4% d'éthanol. Après égouttage, l'électrode est plongée dans de l'eau portée à 80 C, elle est ensuite séchée à l'air à 35 C. On obtient une couche de PVDF solide de porosité 25%. Les électrodes sont accolées par leur face portant le film polymère et maintenues sous pression à une température de 95 C pendant 10 secondes. L'ensemble ainsi obtenu est placé dans une coupelle fermée par un couvercle pour former le générateur D de type bouton. Bien entendu la présente invention n'est pas limitée aux générateurs de format bouton mais tout type de générateur à électrodes planes est envisageable. De plus grâce à la flexibilité de l'ensemble électrodesséparateur, l'invention peut s'appliquer également à des générateurs de15 type spiralés. On pourra utiliser pour la réalisation des électrodes toute matière électrochimiquement active d'électrode connue et tout liant polymère usuel. REVENDICATIONS 1./ Procédé de fabrication d'un générateur électrochimique à électrolyte organique comprenant au moins un couple électrochimique composé de deux électrodes, chaque électrode comportant une couche poreuse contenant un matériau électrochimiquement actif et un liant, caractérisé par le fait qu'il comprend les étapes suivantes: - on met en solution un polymère dans un solvant, - on étale ladite solution sur un support sous forme d'un film, - on immerge ledit film dans un non-solvant volatil miscible avec ledit solvant, - on sèche ledit film pour éliminer ledit non-solvant, - on assemble et on imprègne ledit couple électrochimique avec ledit électrolyte pour former ledit couple imprégné, - on presse ledit couple imprégné en le chauffant à une température inférieure ou égale à la température de début de fusion dudit film de manière à obtenir une fusion incomplète dudit polymère, lesdites électrodes devenant indissociables après refroidissement. 2./ Procédé selon la revendication 1, dans lequel on utilise comme support un support inerte et que l'on assemble et on imprègne ledit couple de la manière suivante: - on place ledit film entre une première électrode et une deuxième électrode et à leur contact pour former un couple électrochimique, - on imprègne ledit couple avec ledit électrolyte pour former ledit couple imprégné. 3./ Procédé selon la revendication 1, dans lequel on utilise comme support un support inerte et que l'on assemble et on imprègne ledit couple de la manière suivante: - on imprègne une première électrode avec ledit électrolyte, - on imprègne ledit film avec ledit électrolyte, - on imprègne une deuxième électrode avec ledit électrolyte, - on place ledit film entre ladite première électrode et ladite deuxième électrode et à leur contact pour former ledit couple imprégné. 4./ Procédé selon la revendication 1, dans lequel on utilise comme support une première électrode et que l'on assemble et on imprègne ledit couple de la manière suivante: - on imprègne ladite première électrode recouverte dudit film avec ledit électrolyte, - on imprègne une deuxième électrode avec ledit électrolyte - on recouvre ladite première électrode du côté dudit film avec ladite deuxième électrode, pour former ledit couple imprégné. 5./ Procédé selon la revendication 1, dans lequel on utilise comme support une première électrode et une deuxième électrode et que l'on assemble et on imprègne ledit couple de la manière suivante: - on imprègne ladite première électrode recouverte dudit film avec ledit électrolyte, on imprègne ladite deuxième électrode recouverte dudit film avec ledit électrolyte, - on accole lesdites électrodes de telle manière que lesdits films soient en contact, pour former ledit couple imprégné. 6./ Procédé selon l'une des revendications 4 et 5, dans lequel ladit couche poreuse est imprégnée superficiellement d'un agent mouillant avant d'être recouverte dudit film. 7./ Procédé selon l'une des revendications précédentes, dans lequel ladite solution d'un polymère dans un solvant contient en outre un agent mouillant dans une proportion inférieure à 10% en poids dudit polymère. 8./ Procédé selon l'une des revendications précédentes, dans lequel ladite solution d'un polymère dans un solvant comprend en outre une faible proportion d'un non-solvant, ladite proportion étant insuffisante pour provoquer la précipitation du polymère. 9./ Procédé selon l'une des revendications précédentes, dans lequel ledit polymère est choisi parmi le polyfluorure de vinylidène, le polychlorure de vinyle, le polyméthylmétacrylate, l'acétate de cellulose, une polysulfone, un polyéther, une polyoléfine, et parmi un alliage du polyfluorure de vinylidène avec un polymère choisi parmi une polysulfone, le polyméthylmétacrylate, le polyvinylpyrolidone, un copolymère de polyfluorure de vinylidène et de polytétrafluorure d'éthane, et un copolymère de vinylacétate et de vinylalcool. 10./ Procédé selon l'une des revendications précédentes, dans lequel ledit solvant est un solvant organique choisi parmi la cyclohexanone, le dichlorométhane, la diméthylacétamide, la diméthylformamide, l'hexaméthylphosphoramide, la diméthylsulfoxyde, le triéthylphosphate, la N-méthylpyrolidone et leurs mélanges. il./ Procédé selon l'une des revendications précédentes, dans lequel ledit non-solvant est choisi parmi l'eau, l'éthanol, l'éthylène glycol, le glycérol, l'acétone, le carbonate de propylène, le dichlorométhane, l'acétate d'éthyle, le butanol, le pentanol, l'acétonitrile et leurs mélanges. 12./ Procédé selon l'une des revendications précédentes, dans lequel ledit électrolyte contient un solvant organique comportant un mélange d'éthers et/ou d'esters, les esters étant choisis parmi les carbonates linéaires, et les carbonates cycliques de plus de 4 atomes de carbone. 13./ Procédé selon l'une des revendications précédentes, dans lequel ledit électrolyte comprend un sel de lithium choisi parmi le perchlorate de lithium, l'hexafluoroarsénate de lithium, l'hexafluorophosphate de lithium, le tétrafluoroborate de lithium, le trifluorométhanesulfonate de lithium, le trifluorométhanesulfonimide de lithium, le trifluorométhanesulfoneméthide de lithium et leurs mélanges. 14./ Procédé selon l'une des revendications précédentes, dans lequel on chauffe à une température comprise entre 90 C et 100 C. 15./ Procédé selon l'une des revendications précédentes, dans lequel on presse à une pression comprise entre 9,81N/cm2 et 98,1N/cm2. 16./ Générateur électrochimique réalisé par le procédé selon l'une des revendications précédentes, comportant une anode dont ledit matériau électrochimiquement actif est un matériau carboné susceptible d'insérer du lithium dans sa structure choisi parmi le graphite, le coke, le carbone vitreux, le noir de carbone et le charbon actif, et ledit polymère est le polyfluorure de vinylidène. 17./ Générateur électrochimique réalisé par le procédé selon l'une des revendications précédentes, comportant une cathode dont ledit matériau électrochimiquement actif est un oxyde d'un métal de transition choisi parmi l'oxyde de vanadium, les oxydes lithiés de manganèse, nickel et cobalt, et leurs mélanges et ledit polymère est le polyfluorure de vinylidène.